(57)【要約】【課題】長手方向に高さが変化するＦＲＰ成形体成形用のプリフォームを、比較的短尺で軽量なマンドレルを用いて、安価にかつ高品位に賦形可能なマンドレルを提供するとともに、そのマンドレルを用いた、自動化まで可能な効率のよいプリフォームの製造方法を提供する。【解決手段】ＦＲＰ成形体の成形に用いられる、長手方向に高さが変化するプリフォームを賦形するためのマンドレルであって、マンドレルの長さは賦形すべきプリフォームの全長の半分以下であり、マンドレルが賦形すべきプリフォームの長手方向に賦形すべきプリフォームに対し相対移動可能に設けられ、マンドレルが賦形すべきプリフォームの高さ方向に上マンドレルと下マンドレルとに分割されており、かつ、上下マンドレル間に、上下マンドレル間の間隔を機械的に調整可能な間隔調整手段が介装されているプリフォーム賦形用マンドレル、およびそれを用いたプリフォームの製造方法。【選択図】図６
2008162131.tif 000002
【特許請求の範囲】
【請求項１】
ＦＲＰ成形体の成形に用いられる、長手方向に高さが変化するプリフォームを賦形するためのマンドレルであって、マンドレルの長さは賦形すべきプリフォームの全長の半分以下であり、マンドレルが賦形すべきプリフォームの長手方向に賦形すべきプリフォームに対し相対移動可能に設けられ、マンドレルが賦形すべきプリフォームの高さ方向に上マンドレルと下マンドレルとに分割されており、かつ、上下マンドレル間に、該上下マンドレル間の間隔を機械的に調整可能な間隔調整手段が介装されていることを特徴とするプリフォーム賦形用マンドレル。
【請求項２】
上マンドレルおよび下マンドレルの少なくとも一方が、賦形すべきプリフォームの高さ変化面に沿う高さ変化面を有している、請求項１に記載のプリフォーム賦形用マンドレル。
【請求項３】
前記マンドレルの高さ変化面が、１／１０〜１／３００の範囲内にある傾斜を有する傾斜面からなる、請求項２に記載のプリフォーム賦形用マンドレル。
【請求項４】
前記間隔調整手段の１回の調整量が、マンドレルの長さ方向におけるマンドレル全体の高さ変化量に相当する量に設定されている、請求項１〜３のいずれかに記載のプリフォーム賦形用マンドレル。
【請求項５】
前記間隔調整手段が、前記上下マンドレル間に挿入、前記上下マンドレル間から抜き取り可能なスペーサからなる、請求項１〜４のいずれかに記載のプリフォーム賦形用マンドレル。
【請求項６】
前記スペーサが、積層可能な複数のスペーサからなる、請求項５に記載のプリフォーム賦形用マンドレル。
【請求項７】
前記間隔調整手段が、賦形すべきプリフォームの高さ方向に高さが変化するテーパ面を有し、前記上下マンドレルに対し、マンドレルの長さ方向にスライド可能なウエッジからなる、請求項１〜４のいずれかに記載のプリフォーム賦形用マンドレル。
【請求項８】
前記ウエッジが、前記テーパ面同士をマンドレルの長さ方向にスライド可能に当接させた少なくとも２枚のウエッジからなる、請求項７に記載のプリフォーム賦形用マンドレル。
【請求項９】
前記マンドレルが、雄型マンドレルと雌型マンドレルからなり、該雄型マンドレルと雌型マンドレルがそれぞれ、前記上下マンドレルに分割されている、請求項１〜８のいずれかに記載のプリフォーム賦形用マンドレル。
【請求項１０】
強化繊維基材からなるプリフォームを賦形するためのマンドレルからなる、請求項１〜９のいずれかに記載のプリフォーム賦形用マンドレル。
【請求項１１】
プリプレグで形成されるプリフォームを賦形するためのマンドレルからなる、請求項１〜９のいずれかに記載のプリフォーム賦形用マンドレル。
【請求項１２】
上下のフランジ部と両フランジ部を接続するウエブ部を有するＦＲＰ桁材の成形に用いられるプリフォームを賦形するためのマンドレルからなる、請求項１〜１１のいずれかに記載のプリフォーム賦形用マンドレル。
【請求項１３】
請求項１〜１２のいずれかに記載のプリフォーム賦形用マンドレルを用いた、以下の順に行われる工程を含む、長手方向に高さが変化するＦＲＰ成形体成形用のプリフォームの製造方法。
（Ａ）強化繊維を有する基材を所定の形状に裁断する基材の準備工程、
（Ｂ）前記基材を、少なくとも０．５気圧以上の圧力で前記マンドレルに押し付ける加圧工程、
（Ｃ）前記基材を６０〜１３０℃の範囲に加熱する加熱工程、
（Ｄ）賦形が終了した基材部分を移動させ、基材を、マンドレルに対し長手方向に、次の賦形部分まで相対移動させる移動工程、
（Ｅ）前記マンドレルの高さを変更するマンドレル高さ調整工程、
（Ｆ）高さが変更されたマンドレルに対し少なくとも（Ｂ）、（Ｃ）の工程を繰り返す繰り返し工程。
【請求項１４】
前記加熱工程（Ｃ）の後に基材を冷却する冷却工程（Ｇ）を有する、請求項１３に記載のプリフォームの製造方法。
【請求項１５】
請求項１〜１２のいずれかに記載のプリフォーム賦形用マンドレルを用いた、以下の順に行われる工程を含む、長手方向に高さが変化するＦＲＰ成形体成形用のプリフォームの製造方法。
（Ａ）強化繊維を有する基材を所定の形状に裁断する基材の準備工程、
（Ｃ）前記基材を６０〜１３０℃の範囲に加熱する加熱工程、
（Ｂ）前記基材を、少なくとも０．５気圧以上の圧力で前記マンドレルに押し付ける加圧工程、
（Ｄ）賦形が終了した基材部分を移動させ、基材を、マンドレルに対し長手方向に、次の賦形部分まで相対移動させる移動工程、
（Ｅ）前記マンドレルの高さを変更するマンドレル高さ調整工程、
（Ｆ）高さが変更されたマンドレルに対し少なくとも（Ｃ）、（Ｂ）の工程を繰り返す繰り返し工程。
【請求項１６】
前記加圧工程（Ｂ）の後に基材を冷却する冷却工程（Ｇ）を有する、請求項１５に記載のプリフォームの製造方法。
【請求項１７】
前記準備工程（Ａ）において用いる基材が、複数層の強化繊維織物の各層間に、熱可塑性樹脂を含む接着樹脂材料を配したものである、請求項１３〜１６のいずれかに記載のプリフォームの製造方法。
【請求項１８】
前記加圧工程（Ｂ）が、雄型マンドレルと雌型マンドレルの間で基材を加圧する工程からなる、請求項１３〜１７のいずれかに記載のプリフォームの製造方法。
【発明の詳細な説明】
【技術分野】
【０００１】
本発明は、ＦＲＰ（繊維強化プラスチック）成形体の成形に用いられるプリフォームを賦形するためのマンドレル、およびそれを用いたプリフォームの製造方法に関し、とくに、長手方向に高さが変化するＦＲＰ成形体成形用のプリフォーム賦形用マンドレルおよびそれを用いたプリフォームの製造方法に関する。
【背景技術】
【０００２】
ＦＲＰ成形体の製造においては、その長手方向に高さが順次変化する成形体の形状が要求されることがある。例えば図１に示すように、長手方向に高さが変化する桁材１（例えを、ある構造体の補強部材として用いられるストリンガ）をＦＲＰ成形体として成形する場合、それを成形するための強化繊維基材（場合によってはプリプレグ）からなるプリフォームは、通常、例えば図２に示すように形成される。図２に示すプリフォーム２は、Ｃ型プリフォーム３、３が背中合わせに接続され、その上下面に平板状のプリフォーム４、４は貼り合わされている。このＣ型プリフォーム３の高さを長手方向に変えることにより、図１に示したＦＲＰ成形体１成形用のプリフォーム２が形成されることになる。
【０００３】
従来、上記のような、長手方向に高さが変化するプリフォーム３の賦形は、賦形すべきプリフォームの全長に渡るマンドレルを用いて行われていたが、マンドレルが長いため重くなり、生産性が低いという問題がある。また、長尺のマンドレルとなるためマンドレル自体が高価となる。
【０００４】
また、プリフォームの高さを連続的に変化させる他の方法として、ロールを用いプリフォームの長手方向にロールを転動させていく方法も知られているが、この方法には、ロールと基材間の僅かな速度差から基材表面に皺や毛羽を生じることがあるという問題があり、高品位のプリフォームが得られにくい。
【発明の開示】
【発明が解決しようとする課題】
【０００５】
そこで本発明の課題は、長手方向に高さが変化するＦＲＰ成形体成形用のプリフォームを、比較的短尺で軽量なマンドレルを用いて、安価にかつ高品位に賦形可能なマンドレルを提供するとともに、そのマンドレルを用いた、自動化まで可能な効率のよいプリフォームの製造方法を提供することにある。
【課題を解決するための手段】
【０００６】
上記課題を解決するために、本発明に係るプリフォーム賦形用マンドレルは、ＦＲＰ成形体の成形に用いられる、長手方向に高さが変化するプリフォームを賦形するためのマンドレルであって、マンドレルの長さは賦形すべきプリフォームの全長の半分以下であり、マンドレルが賦形すべきプリフォームの長手方向に賦形すべきプリフォームに対し相対移動可能に設けられ、マンドレルが賦形すべきプリフォームの高さ方向に上マンドレルと下マンドレルとに分割されており、かつ、上下マンドレル間に、該上下マンドレル間の間隔を機械的に調整可能な間隔調整手段が介装されていることを特徴とするものからなる。すなわち、上下マンドレル間の間隔を機械的に調整することにより、マンドレルの高さを変えながらマンドレルを賦形すべきプリフォームに対し相対移動させ、高さの異なるプリフォーム部分を順次賦形できるようにした、少なくとも賦形すべきプリフォームの全長の半分以下の長さの比較的短尺のマンドレルである。
【０００７】
このプリフォーム賦形用マンドレルにおいては、上マンドレルおよび下マンドレルの少なくとも一方が、賦形すべきプリフォームの高さ変化面に沿う高さ変化面、例えばテーパ状に高さが変化する面を有している構造とできる。このマンドレルの高さ変化面は、例えば、１／１０〜１／３００の範囲内にある傾斜を有する傾斜面から形成できる。
【０００８】
また、上記間隔調整手段の１回の調整量としては、例えば、マンドレルの長さ方向におけるマンドレル全体の高さ変化量に相当する量に設定することができる。
【０００９】
また、このような間隔調整手段は、例えば、上下マンドレル間に挿入、上下マンドレル間から抜き取り可能なスペーサから構成することもできるし、賦形すべきプリフォームの高さ方向に高さが変化するテーパ面を有し、上下マンドレルに対し、マンドレルの長さ方向にスライド可能なウエッジから構成することもできる。スペーサの場合には、積層可能な複数のスペーサから構成することができる。ウエッジの場合には、１個のウエッジから構成することもできるし、テーパ面同士をマンドレルの長さ方向にスライド可能に当接させた少なくとも２枚のウエッジから構成することもできる。
【００１０】
また、本発明に係るプリフォーム賦形用マンドレルにおいては、マンドレルが、雄型マンドレルと雌型マンドレルからなり、該雄型マンドレルと雌型マンドレルがそれぞれ、上記上下マンドレルに分割されている構造とすることができる。
【００１１】
また、本発明に係るプリフォーム賦形用マンドレルは、強化繊維基材からなるプリフォームを賦形するためのマンドレルから構成することができる。場合によっては、プリプレグで形成されるプリフォームを賦形するためのマンドレルとして構成することも可能である。
【００１２】
本発明に係るプリフォーム賦形用マンドレルは、長手方向に高さが変化するＦＲＰ成形体の成形に用いられる、長手方向に高さが変化するプリフォームであれば、あらゆるプリフォームの賦形に適用可能である。例えば、上下のフランジ部と両フランジ部を接続するウエブ部を有するＦＲＰ桁材の成形に用いられるプリフォーム、例えば前述の図２に示したＣ型プリフォームを賦形するためのマンドレルとして構成できる。
【００１３】
本発明に係るプリフォームの製造方法は、上記のようなプリフォーム賦形用マンドレルを用いた、以下の順に行われる工程を含む、長手方向に高さが変化するＦＲＰ成形体成形用のプリフォームの製造方法からなる。
（Ａ）強化繊維を有する基材を所定の形状に裁断する基材の準備工程、
（Ｂ）前記基材を、少なくとも０．５気圧以上の圧力で前記マンドレルに押し付ける加圧工程、
（Ｃ）前記基材を６０〜１３０℃の範囲に加熱する加熱工程、
（Ｄ）賦形が終了した基材部分を移動させ、基材を、マンドレルに対し長手方向に、次の賦形部分まで相対移動させる移動工程、
（Ｅ）前記マンドレルの高さを変更するマンドレル高さ調整工程、
（Ｆ）高さが変更されたマンドレルに対し少なくとも（Ｂ）、（Ｃ）の工程を繰り返す繰り返し工程。
【００１４】
上記移動工程においては、マンドレルに対し基材を次の賦形部分まで引き込むことにより相対移動させることもできるし、基材に対し短尺のマンドレルを基材の次の賦形部分まで移動させることもできる。
【００１５】
この方法においては、上記加熱工程（Ｃ）の後に基材を冷却する冷却工程（Ｇ）を有することができる。
【００１６】
上記加圧工程（Ｂ）と加熱工程（Ｃ）は順序を入れ替えることが可能である。すなわち、本発明に係るプリフォームの製造方法は、上記のようなプリフォーム賦形用マンドレルを用いた、以下の順に行われる工程を含む、長手方向に高さが変化するＦＲＰ成形体成形用のプリフォームの製造方法からなる。
（Ａ）強化繊維を有する基材を所定の形状に裁断する基材の準備工程、
（Ｃ）前記基材を６０〜１３０℃の範囲に加熱する加熱工程、
（Ｂ）前記基材を、少なくとも０．５気圧以上の圧力で前記マンドレルに押し付ける加圧工程、
（Ｄ）賦形が終了した基材部分を移動させ、基材を、マンドレルに対し長手方向に、次の賦形部分まで相対移動させる移動工程、
（Ｅ）前記マンドレルの高さを変更するマンドレル高さ調整工程、
（Ｆ）高さが変更されたマンドレルに対し少なくとも（Ｃ）、（Ｂ）の工程を繰り返す繰り返し工程。
【００１７】
この方法においては、上記加圧工程（Ｂ）の後に基材を冷却する冷却工程（Ｇ）を有することができる。
【００１８】
上記準備工程（Ａ）において用いる基材は、複数層の強化繊維織物の各層間に、熱可塑性樹脂を含む接着樹脂材料を配したものを用いることができる。かかる基材は、少なくとも片側表面に、熱可塑性樹脂を含む接着樹脂材料を付着せしめたものを積層して得られ、かかる基材を用いることで、加圧および加熱することで強化繊維織物同士を接着し、賦形後の形態をより強固に保持できる。ここで強化繊維織物とは、通常用いられる平織、綾織等の縦横に強化繊維を有する織物、合成繊維等を補助糸としてシート化したいわゆる一方向織物等が用いられる。
【００１９】
上記加圧工程（Ｂ）としては、雄型マンドレルと雌型マンドレルの間で基材を加圧する工程とすることができる。
【発明の効果】
【００２０】
本発明によれば、高さ方向に分割したマンドレルを用い、マンドレルの高さを変えながらマンドレルを賦形すべきプリフォームに対し相対移動させることにより、目標とする形状に高さを変化させたプリフォームを容易に製造でき、容易に賦形装置の自動化まではかることが可能である。マンドレルは短尺かつ軽量であるので、取り扱いが容易化されるとともに安価に製作でき、プリフォームの製造コストも低減できる。
【００２１】
また、上記相対移動は、次の賦形部分に移動させるために行われるもので、賦形時には、基材とマンドレルの長手方向の位置関係は変わらないから、マンドレルと基材間には速度差は発生せず、皺や毛羽等の発生の無い高品位のプリフォームを得ることができる。
【発明を実施するための最良の形態】
【００２２】
以下に、本発明の望ましい実施の形態を、図面を参照して説明する。
図３は、成形しようとするＦＲＰ製桁材、とくにＦＲＰ製ストリンガの形態の一例を示している。ＦＲＰ製ストリンガ１１は、その高さが連続的に直線状に変化しており、上下のフランジ部１２、１３とウエブ部１４とを有し、上側のフランジ部１２の下側のフランジ部１３に対する高さ（つまり、ウエブ部１４の高さ）が連続的に変化している。このＦＲＰ製ストリンガ１１成形用のプリフォームは、前述の図２に示したような形状に形成されるが、このプリフォームが、比較的短尺のマンドレルを用いて、長手方向に順次賦形されていく。例えば、図４に概念を示すように、例えば１／１００の傾きで高さが変化していく場合、長手方向に１回の賦形幅（１プレス幅）が１００ｍｍに設定され、１００ｍｍ毎に高さを１ｍｍ変化させて、次々と賦形が進められていく。したがって、この場合、マンドレルの長さも、各賦形領域２１の長さと一致するように、基本的に１００ｍｍに設定される。
【００２３】
このように高さが変更されるマンドレルの構造例を図５を参照して説明する。図５に示す例では、マンドレル３１は、上下に、上マンドレル３２と下マンドレル３３とに分割され、上下マンドレル３２、３３間に、両者の間隔を機械的に調整可能な手段として、複数の板状のスペーサ３４が介装される。このスペーサ３４を適宜挿入あるいは抜き出すことにより、上下マンドレル３２、３３間の間隔を機械的に調整できるようになっている。このスペーサ３４の１枚当たりの厚みを、例えばマンドレル３１を次の隣接する賦形領域に相対移動させた際の（つまり、マンドレル３１の長さ方向における）マンドレル３１全体の高さ変化量に対応する量に相当する厚みとしておけば、マンドレル３１を次の賦形領域に移動させた際にはスペーサ３４の数を１枚づつ増減させればよいことになる。上述の例では、スペーサ３４の１枚当たりの厚みを１ｍｍに設定しておけばよいことになる。
【００２４】
このような構造を有する比較的短尺のマンドレルを用いて高さが長手方向に変化するプリフォームを賦形するには、例えば、図６にＣ型プリフォームの賦形の例を示すように、雄型マンドレル４１と雌型マンドレル５１を使用する。雄型マンドレル４１は、上マンドレル４２と下マンドレル４３とに分割され、上下マンドレル４２、４３間に、両者の間隔を機械的に調整可能な手段として、複数の板状のスペーサ４４が介装されている。雌型マンドレル５１も、上マンドレル５２と下マンドレル５３とに分割され、上下マンドレル５２、５３間に、両者の間隔を機械的に調整可能な手段として、複数の板状のスペーサ５４が介装されている。そして、雄型マンドレル４１と雌型マンドレル５１の間で、図示の如きＣ型プリフォーム５５が賦形される。
【００２５】
このプリフォーム５５の賦形においては、まず、強化繊維を有する基材を所定の形状に裁断して基材を準備する。次に、準備した基材を、少なくとも０．５気圧以上の圧力でマンドレルに押し付けて加圧する。図６に示した例では、雄型マンドレル４１と雌型マンドレル５１の間で基材を加圧する。そして、加圧した状態で、基材を６０〜１３０℃の範囲に加熱して、基材を雄型マンドレル４１と雌型マンドレル５１に沿った形状に賦形する。賦形が終了した基材部分を移動させ、基材を、マンドレルに対し（つまり、雄型マンドレル４１と雌型マンドレル５１からなるマンドレル全体に対し）長手方向に、次の賦形部分まで相対移動させる。この場合、基材を引き込んで静置したマンドレルに対し基材側を移動させてもよく、静置した基材に対しマンドレル側を移動させてもよい。要は、マンドレルを基材の次の賦形領域に相対移動させればよい。相対移動されたマンドレルの高さを変更し、高さが変更されたマンドレルに対し少なくとも上記加圧工程、加熱工程を繰り返す。この繰り返しは、賦形すべき全領域の賦形が終了するまで行われる。これによって、図３に示したようなＦＲＰストリンガの成形に必要なＣ型プリフォームが賦形され、図２に示したように、Ｃ型プリフォーム同士を背中合わせに接続し、上下に平板状基材を配置すれば、所望のプリフォームが形成される。
【００２６】
上記の加熱工程の後には、基材を冷却する冷却工程を設けてもよい。また、上記の加圧工程と加熱工程は順序を入れ替えることも可能である。その場合には、加圧工程の後に基材を冷却する冷却工程を設けることが可能である。
【００２７】
上記の例では、上下マンドレル間の間隔を機械的に調整可能な手段としてスペーサを用いたが、この間隔調整手段は、例えば図７に示すように、上下マンドレル６１、６２間に、賦形すべきプリフォームの高さ方向に高さが変化するテーパ面６３ａを有し、上下マンドレル６１、６２に対し、マンドレルの長さ方向にスライド可能なウエッジ６３から構成することもできる。図７（Ａ）の位置から（Ｂ）の位置にウエッジ６３をスライドさせれば上下マンドレル６１、６２間の間隔は縮小され（マンドレルの高さが低くされ）、（Ｂ）の位置から（Ａ）の位置にスライドさせれば、上下マンドレル６１、６２間の間隔は拡大される（マンドレルの高さが高くされる）。このウエッジ方式の場合には、実質的に無段階の高さ調整が可能である。また、例えば図８に示すように、テーパ面同士をマンドレルの長さ方向にスライド可能に当接させた少なくとも２枚のウエッジ７３、７４を上下マンドレル７１、７２間に介装することも可能である。さらに、間隔調整手段の構成として、形状の異なるスペーサを組み合わせて用いることも可能である。例えば図９に示すように、平板状のスペーサ８１とテーパ面を有するスペーサ８２との組み合わせ形態とすることが可能である。テーパ面を有するスペーサ８２を介在させれば間隔調整手段全体の上下面は非平行となり（上面がテーパ面となり）、スペーサ８２を抜き取って平板状のスペーサ８１のみとすれば、間隔調整手段全体の上下面は平行面となり、スペーサ８２の向きを逆にすれば、上面が反対側に傾斜するテーパ面となる。このようにすれば、賦形すべきプリフォームの傾き角が変化したり、傾き方向が変化したりする場合にも対応できる。
【００２８】
本発明においては、賦形すべきプリフォームの形態、ひいては成形すべきＦＲＰ成形体の形態は、種々の形態を採り得る。例えば図１０（Ａ）に示す上面傾斜形態９１、（Ｂ）に示す下面傾斜形態９２、（Ｃ）に示す両面傾斜形態９３、（Ｄ）に示す上面の傾斜角が順次変化する形態９４、（Ｅ）に示す下面の傾斜角が順次変化する形態９５、（Ｆ）に示す両面の傾斜角が順次変化する形態９６、（Ｇ）に示す単純傾斜面と傾斜角が順次変化する面との組み合わせ形態９７、等、いずれの形態も採り得、これらの形態のいずれに対しても、本発明によるプリフォームの製造が可能である。
【００２９】
このように、本発明においては、種々の形態に対して、短尺のマンドレルを用いて長尺のプリフォームを順次目標とする所定形状に賦形していくことが可能になる。短尺かつ軽量なのマンドレルであるので、取り扱いが容易であり、安価に製作でき、プリフォームの製造コストも低減できる。また、前述した賦形のための一連の工程も、容易に自動化が可能である。さらに、各賦形領域においては基材とマンドレルの長手方向の位置関係を一定にしたまま加圧や加熱を行うようにしているので、マンドレルと基材間に速度差は発生せず、皺や毛羽等発生の問題も無く、高品位のプリフォームが製造される。
【産業上の利用可能性】
【００３０】
本発明に係るプリフォーム賦形用マンドレルおよびそれを用いたプリフォームの製造方法は、高さが長手方向に変化するあらゆるプリフォームの製造に適用できる。
【図面の簡単な説明】
【００３１】
【図１】長手方向に高さが変化するＦＲＰ成形体としての桁材の一例を示す斜視図である。
【図２】図１のＡ−Ａ線に沿って見たＦＲＰ成形体成形用のプリフォームの断面図である。
【図３】成形しようとするＦＲＰ製ストリンガの形態の一例を示す側面図（Ａ）、正面図（Ｂ）および背面図（Ｃ）である。
【図４】賦形領域の例を示す説明図である。
【図５】本発明の一実施態様に係るマンドレルの概略構成図である。
【図６】雄型マンドレルと雌型マンドレルを用いたプリフォームの賦形例を示す縦断面図である。
【図７】ウエッジを用いたマンドレルの一例を示す概略構成図である。
【図８】ウエッジを用いたマンドレルの別の例を示す概略構成図である。
【図９】形状の異なるスペーサを用いた例を示す間隙調整手段の斜視図である。
【図１０】賦形すべきプリフォームの各種形態例を示す概略側面図である。
【符号の説明】
【００３２】
１  長手方向に高さが変化する桁材
２  プリフォーム
３  Ｃ型プリフォーム
４  平板状のプリフォーム
１１  ＦＲＰ製ストリンガ
１２、１３  フランジ部
１４  ウエブ部
２１  賦形領域
３１  マンドレル
３２  上マンドレル
３３  下マンドレル
３４  スペーサ
４１  雄型マンドレル
４２、５２  上マンドレル
４３、５３  下マンドレル
４４、５４  スペーサ
５１  雌型マンドレル
５５  Ｃ型プリフォーム
６１、７１  上マンドレル
６２、７２  下マンドレル
６３、７３、７４  ウエッジ
６３ａ  テーパ面
８１  平板状のスペーサ
８２  テーパ面を有するスペーサ
９１、９２、９３、９４、９５、９６、９７  賦形すべきプリフォームの各種形態
【図１】
2008162131.tif 000003
【図２】
2008162131.tif 000004
【図３】
2008162131.tif 000005
【図４】
2008162131.tif 000006
【図５】
2008162131.tif 000007
【図６】
2008162131.tif 000008
【図７】
2008162131.tif 000009
【図８】
2008162131.tif 000010
【図９】
2008162131.tif 000011
【図１０】
2008162131.tif 000012